【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
改善された破壊靭性を有するアルミニウム合金の押し出し品の製品を生産する方法であって、
当該方法は、
（ａ）１．９５から２．５重量％のＣｕ、１．９から２．５重量％のＭｇ、８．２から１０重量％のＺｎ、０．０５から０．２５重量％のＺｒ、最大０．１５重量％のＳｉ、最大０．１５重量％のＦｅ、最大０．１重量％のＭｎ、残りのアルミニウム、並びに偶発的な元素及び不純物で構成されるアルミニウムが主材料の合金の溶融した本体を提供するステップ、
（ｂ）凝固した本体を提供するために該アルミニウムが主材料の合金の該溶融した本体を鋳造するステップ
を含み、
該溶融したアルミニウムが主材料の合金は、１から６インチ毎分の範囲における速度で鋳造され、
当該方法は、
（ｃ）η沈殿物及びジルコニウムを含有する分散質の一様な分布を有する均質化された本体を提供するために、８４０から８６０°Ｆの第一の温度範囲において加熱することによって、その後に続いて、８６０°から８８０°Ｆの第二の温度範囲において加熱することによって、該本体を均質化するステップ、
（ｄ）押し出し品を提供するために該均質化された本体を押し出しするステップ
を含み、
該押し出しすることは、６００°から８５０°Ｆの温度範囲で、及び、再結晶されない条件で該押し出し品の断面積の少なくとも８０％を維持することに十分な速度で、実行され、
当該方法は、
（ｅ）該押し出し品を溶体化処理するステップ、並びに
（ｆ）改善された破壊靭性を有する押し出し品の製品を提供するための強度の特性を改善するために該製品を人為的に老化させるステップ
を含む方法。
【請求項２】
前記合金は、１．９５から２．３重量％のＣｕを含有する請求項１に記載の方法。
【請求項３】
前記合金は、１．９から２．３重量％のＭｇを含有する請求項１に記載の方法。
【請求項４】
前記合金は、０．０５から０．２重量％のＣｒを含有する請求項１に記載の方法。
【請求項５】
前記合金は、０．０１から０．１重量％のＳｃを含有する請求項１に記載の方法。
【請求項６】
６から１８時間の間に前記第一の温度範囲において加熱することを含む請求項１に記載の方法。
【請求項７】
４から３６時間の間に前記第二の温度範囲において加熱することを含む請求項１に記載の方法。
【請求項８】
前記溶体化処理することは、５から１２０分の間に８７０°から８９０°Ｆの温度範囲において実行される請求項１に記載の方法。
【請求項９】
前記人為的に老化させることは、３から３０時間の間に１７５°から３００°Ｆの温度範囲において老化させることによって、その後に続いて、３から２４時間の間に２８０°から３６０°Ｆで老化させることによって、実行される請求項１に記載の方法。
【請求項１０】
前記人為的に老化させることは、４から２４時間の間に２１０°から２８０°Ｆの温度範囲において老化させることによって、その後に続いて、３０分から１４時間の間に３２０°から４００°Ｆで老化させることによって、実行される請求項１に記載の方法。
【請求項１１】
前記人為的に老化させることは、２から３０時間の間に１５０°から３２５°Ｆの温度範囲において老化させることによって、その後に続いて、５分から３時間の間に３００°から５００°Ｆで老化させることによって、その後に続いて、２から３０時間の間に１７５°から３２５°Ｆで老化させることによって、実行される請求項１に記載の方法。
【請求項１２】
前記人為的に老化させることは、三ステップの工程であり、
第一及び第三のステップは、強度を改善すると共に、
第二のステップは、耐腐食性を改善する
請求項１に記載の方法。
【請求項１３】
前記人為的に老化させることは、
（ｉ）前記押し出し品を析出硬化させるための、室温より上の低い温度で、
（ｉｉ）前記押し出し品の耐腐食性の特性を改善するための温度で、及び
（ｉｉｉ）前記押し出し品を析出硬化させるための、室温より上のより低い温度で、
老化させることを含む請求項１に記載の方法。
【請求項１４】
改善された強度及び破壊靭性を有するアルミニウム合金の押し出し品の製品を生産する方法であって、
当該方法は、
（ａ）１．９５から２．３重量％のＣｕ、１．９から２．３重量％のＭｇ、８．２から９．４重量％のＺｎ、０．０５から０．２重量％のＣｒ、０．０５から０．１５重量％のＺｒ、最大０．１５重量％のＳｉ、最大０．１５重量％のＦｅ、最大０．１重量％のＭｎ、残りのアルミニウム、並びに偶発的な元素及び不純物で構成されるアルミニウムが主材料の合金の溶融した本体を提供するステップ、
（ｂ）凝固した本体を提供するために該アルミニウムが主材料の合金の該溶融した本体を鋳造する、ステップ
を含み、
該溶融したアルミニウムが主材料の合金は、１から６インチ毎分の範囲における速度で鋳造され、
当該方法は、
（ｃ）η沈殿物並びにジルコニウム及びクロムを含有する分散質の一様な分布を有する均質化された本体を提供するために、６から２４時間の間に８４０から８６０°Ｆの第一の温度範囲において加熱することによって、その後に続いて、４から３６時間の間に８６０°から８８０°Ｆの第二の温度範囲において加熱することによって、該本体を均質化するステップ、
（ｄ）押し出し品を提供するために該均質化された本体を押し出しする、ステップ
を含み、
該押し出しすることは、６００°から８５０°Ｆの温度範囲で、及び、該押し出し品の断面積の少なくとも８０％を表す再結晶されない領域を備えた押し出し品を提供するために０．５から８．０フィート／分の範囲における速度で、実行され、
当該方法は、
（ｅ）該押し出し品を急冷するステップ、
（ｆ）該押し出し品を溶体化処理するステップ、並びに
（ｇ）改善された破壊靭性を有する押し出し品の製品を提供するための強度の特性を改善するために該製品を人為的に老化させるステップ
を含む方法。
【請求項１５】
前記人為的に老化させることは、２から３０時間の間に１５０°から３２５°Ｆの温度範囲において老化させることによって、その後に続いて、５分から３時間の間に３００°から５００°Ｆで老化させることによって、その後に続いて、２から３０時間の間に１７５°から３２５°Ｆで老化させることによって、実行される請求項１４に記載の方法。
【請求項１６】
改善された強度及び破壊靭性を有するアルミニウム合金の押し出し品の製品を生産する方法であって、
当該方法は、
（ａ）１．９５から２．５重量％のＣｕ、１．９から２．５重量％のＭｇ、８．２から１０重量％のＺｎ、０．０５から０．２５重量％のＺｒ、最大０．１５重量％のＳｉ、最大０．１５重量％のＦｅ、最大０．１重量％のＭｎ、残りのアルミニウム、並びに偶発的な元素及び不純物で構成されるアルミニウムが主材料の合金の溶融した本体を提供するステップ、
（ｂ）凝固した本体を提供するために該アルミニウムが主材料の合金の該溶融した本体を鋳造するステップ
を含み、
該溶融したアルミニウムが主材料の合金は、１から４インチ毎分の範囲における速度で鋳造され、
当該方法は、
（ｃ）η沈殿物の一様な分布を有する均質化された本体を提供するために、該本体を均質化するステップ、
（ｄ）押し出し品を提供するために該均質化された本体を押し出しするステップ
を含み、
該押し出しすることは、１０から６０の範囲における押し出しの比で６００°から８５０°Ｆの温度範囲で、及び、実質的に再結晶されない条件で該押し出し品を提供するために０．５から８．０フィート／分の範囲における押し出しの速度で、実行され、
当該方法は、
（ｅ）該押し出し品を急冷するステップ、
（ｆ）該押し出し品を溶体化処理するステップ、並びに
（ｇ）改善された破壊靭性を有する押し出し品の製品を提供するための強度の特性を改善するために該製品を人為的に老化させるステップ
を含む方法。
【請求項１７】
本質的に１．９５から２．５重量％のＣｕ、１．９から２．５重量％のＭｇ、８．２から１０重量％のＺｎ、０．０５から０．２５重量％のＺｒ、最大０．１５重量％のＳｉ、最大０．１５重量％のＦｅ、最大０．１重量％のＭｎ、残りのアルミニウム、並びに偶発的な元素及び不純物からなる改善されたアルミニウムが主材料の合金の展伸材であって、
当該合金の製品は、同様の大きさに作られた７０７５の製品よりも、５％以上の破壊靭性を有する、又は、８％以上の降伏強度を有する合金の製品。
【請求項１８】
本質的に１．９５から２．５重量％のＣｕ、１．９から２．５重量％のＭｇ、８．２から１０重量％のＺｎ、０．０５から０．２５重量％のＺｒ、最大０．１５重量％のＳｉ、最大０．１５重量％のＦｅ、最大０．１重量％のＭｎ、残りのアルミニウム、並びに偶発的な元素及び不純物からなる改善されたアルミニウムが主材料の合金の航空機の部材であって、
当該合金の製品は、同様の大きさに作られた７０７５の製品よりも、５％以上の破壊靭性及び８％以上の降伏強度を有する合金の製品。
【請求項１９】
本質的に１．９５から２．５重量％のＣｕ、１．９から２．５重量％のＭｇ、８．２から１０重量％のＺｎ、０．０５から０．２５重量％のＺｒ、最大０．１５重量％のＳｉ、最大０．１５重量％のＦｅ、最大０．１重量％のＭｎ、残りのアルミニウム、並びに偶発的な元素及び不純物からなる改善されたアルミニウムが主材料の合金の航空機の部材であって、
当該合金の製品は、同様の大きさに作られた７０７５の製品よりも、５％以上の破壊靭性、８％以上の降伏強度を有すると共にＥＢ以上の剥脱耐性を有する合金の製品。